(57)【要約】【課題】  未架橋フッ素ゴムを含有しながら、加熱によりゴムを軟化させる製造工程に適用し得るディスクブレーキパッド用のアンダーレイヤー組成物およびブレーキ鳴き抑制効果に優れたディスクブレーキパッドを提供する。【解決手段】  未架橋フッ素ゴムをアンダーレイヤー組成物全量に対し５〜１５重量％と、結合材としてフェノール系樹脂をアンダーレイヤー組成物全量に対し４〜８重量％と、フェノール系樹脂の硬化剤としてヘキサメチレンテトラミンをアンダーレイヤー組成物全量に対し０．３〜２重量％含有するアンダーレイヤー組成物を使用する。【選択図】  図１
2020183465.tif 000002
【特許請求の範囲】
【請求項１】
ディスクブレーキパッド用のアンダーレイヤー組成物であって、アンダーレイヤー組成物全量に対し、未架橋フッ素ゴムを５〜１５重量％と、結合材としてフェノール系樹脂を４〜８重量％と、フェノール系樹脂の硬化剤としてヘキサメチレンテトラミンを０．３〜２重量％含有することを特徴とするディスクブレーキパッド用のアンダーレイヤー組成物。
【請求項２】
銅成分を含まないことを特徴とする請求項１に記載のディスクブレーキパッド用のアンダーレイヤー組成物。
【請求項３】
摩擦材とバックプレートの間に請求項１又は２に記載のアンダーレイヤー組成物を成形したアンダーレイヤーを具備するディスクブレーキパッド。
【発明の詳細な説明】
【技術分野】
【０００１】
本発明は、ディスクブレーキパッド用のアンダーレイヤー組成物および該アンダーレイヤー組成物を用いたディスクブレーキパッドに関する。
【背景技術】
【０００２】
従来、乗用車の制動装置としてディスクブレーキが使用されており、その摩擦部材としてバックプレートに摩擦材が貼り付けられたディスクブレーキパッドが使用されている。
【０００３】
ディスクブレーキパッドには制動時のブレーキ鳴きを抑制することを目的とし、バックプレートと摩擦材との間にアンダーレイヤー（インシュレータと呼ぶ場合もある。）と呼ばれる振動吸収層を設けることがある。
【０００４】
特許文献１（特開平５−３３１４５２）には、石綿以外の繊維成分とフェノール樹脂等の熱硬化性樹脂成分と黒鉛、硫酸バリウム等の充填材粉末成分とを含有する摩擦材において、摩擦面と平行に摩擦材構成成分が少なくとも一種以上互いに異なる、または摩擦材構成成分の含有比率が互いに異なる２層から成り、前記２層の摩擦材層の一方である裏金と接する側の摩擦材層（アンダーレイヤー）の成分中に該摩擦材層全量に対して１０〜３０体積％のゴム粒（実施例ではニトリルゴム、イソプレンゴムが例示されている。）を含む、鳴き性能の良好な非石綿系摩擦材が記載されている。
【０００５】
また、ディスクブレーキパッドの製造時に原材料の取扱いを容易にし、作業中の粉塵発生を低減するため、アンダーレイヤーに使用される原材料の組成物（以下、「アンダーレイヤー組成物」）を予め造粒する技術が知られている。
【０００６】
特許文献２（特開平７−３０１２６５）には、補強用ファイバと無機及び有機充填材とバインダーレジンとを混合した摩擦材原料を、金型とパッド裏板間に作り出されるキャビティ内に摩擦材厚み方向に複数層に分けて投入し、その層分けした原料のうち裏板に接する接着層の原料は造粒材料とし、この造粒材料を含めてキャビティ内の原料を熱圧縮形成後、加熱硬化させるディスクブレーキパッドの製造方法が記載されている。
【０００７】
特許文献２では、造粒材料として、有機充填材の一部としてスチレンブタジエンゴム、アクリロニトリルブタジエンゴム、アクリルゴム、ブチルゴム、イソプレンゴムのいずれかが添加される。
【０００８】
造粒材料の組成中にゴム分、例えば未架橋のスチレンブタジエンゴム、アクリロニトリルブタジエンゴム、アクリルゴム、イソプレンゴム、ブタジエンゴム等が含まれていると、そのゴムを熱で軟化させて原料混合物の造粒時の流れ性を良くすることができ、無加湿押し出し造粒等で造粒材料を製造することができる。
【０００９】
一方で、摩擦材に使用できるゴムとしてフッ素ゴムが知られている。
特許文献３（特開２００４−１８２８７０）には、繊維基材、結合材及び充填材を主成分とする非石綿系摩擦材組成物を成形、硬化してなる非石綿系摩擦材であって、充填材中に、摩擦材全体に対して、１〜１０体積％ の平均粒子径が０．５〜１０μｍ のアブレシブ粒子と、４〜２０体積％の未加硫（未架橋）ゴムを含有させることを特徴とするアルミニウム合金製ロータ又はドラム用の非石綿系摩擦材が記載されており、未加硫（未架橋）ゴムとしてフッ素ゴムが例示されている。
【００１０】
フッ素ゴムはゴムの中でも特に反発弾性が低く、アンダーレイヤー組成物に添加すれば優れた鳴き抑制効果が期待される。
【００１１】
しかし、未架橋フッ素ゴムを含むアンダーレイヤー組成物を、特許文献２に記載されているような加熱によりゴムを軟化させる製造方法に適用しようとした場合、原料混合物の流れ性が悪くなり、均一な品質の製品を製造できないという問題があった。
そのためアンダーレイヤー組成物に添加するゴム成分としてフッ素ゴムは採用されていなかった。
【先行技術文献】
【特許文献】
【００１２】
【特許文献１】特開平５−３３１４５２号公報
【特許文献２】特開平７−３０１２６５号公報
【特許文献３】特開２００４−１８２８７０号公報
【発明の概要】
【発明が解決しようとする課題】
【００１３】
未架橋フッ素ゴムを含有しながら、加熱によりゴムを軟化させる製造工程に適用し得るディスクブレーキパッド用のアンダーレイヤー組成物、および該アンダーレイヤー組成物を用いたブレーキ鳴き抑制効果に優れたディスクブレーキパッドを提供する。
【課題を解決するための手段】
【００１４】
上記の、未架橋フッ素ゴムを含むアンダーレイヤー組成物を、加熱によりゴムを軟化させる製造方法に適用しようとした場合、原料混合物の流れ性が悪くなり、均一な品質の製品を製造できないという問題は、アンダーレイヤー組成物の結合材であるフェノール系樹脂に硬化剤として配合されるヘキサメチレンテトラミンと、未架橋フッ素ゴムとが架橋反応を起こし、硬化することによるものであることが知られている。本発明者は、このフッ素ゴムの硬化特性について鋭意検討した結果、特定量の未架橋フッ素ゴムと、特定量のフェノール樹脂と、特定量のヘキサメチレンテトラミンを含むアンダーレイヤー組成物を使用することにより、未架橋フッ素ゴムを含有しながら、加熱によりゴムを軟化させる製造工程を経てもゴムの良好な流れ性を維持でき、均一な品質の製品を製造できることを知見し、発明の完成に至った。
【００１５】
本発明は、ディスクブレーキパッド用のアンダーレイヤー組成物および該アンダーレイヤー組成物を用いたディスクブレーキパッドであって、以下の技術を基礎とするものである。
【００１６】
（１）ディスクブレーキパッド用のアンダーレイヤー組成物であって、該アンダーレイヤー組成物は、未架橋フッ素ゴムをアンダーレイヤー組成物全量に対し５〜１５重量％と、結合材としてフェノール系樹脂をアンダーレイヤー組成物全量に対し４〜８重量％と、フェノール系樹脂の硬化剤としてヘキサメチレンテトラミンをアンダーレイヤー組成物全量に対し０．３〜２重量％含有するアンダーレイヤー組成物。
（２）銅成分を含まない（１）のアンダーレイヤー組成物。
（３）摩擦材とバックプレートの間に（１）又は（２）のアンダーレイヤー組成物を成形したアンダーレイヤーを具備するディスクブレーキパッド。
【発明の効果】
【００１７】
本発明によれば、未架橋フッ素ゴムを含有しながら、加熱によりゴムを軟化させる製造工程に適用し得るディスクブレーキパッド用のアンダーレイヤー組成物およびブレーキ鳴き抑制効果に優れたディスクブレーキパッドを提供できる。
【図面の簡単な説明】
【００１８】
【図１】本発明に係るディスクブレーキパッドを説明する図である。
【発明を実施するための形態】
【００１９】
＜アンダーレイヤー組成物＞
本発明のディスクブレーキパッド用のアンダーレイヤー組成物は、未架橋フッ素ゴムをアンダーレイヤー組成物全量に対し５〜１５重量％と、結合材としてフェノール系樹脂をアンダーレイヤー組成物全量に対し４〜８重量％と、フェノール系樹脂の硬化剤としてヘキサメチレンテトラミンをアンダーレイヤー組成物全量に対し０．３〜２重量％含有する。
【００２０】
未架橋フッ素ゴムの含有量がアンダーレイヤー組成物全量に対し５重量％未満であると鳴きの抑制効果が不十分となり、未架橋フッ素ゴムの含有量が１５重量％を超えると加熱加圧成型工程で内部にフクレが発生し、摩擦材とアンダーレイヤーの界面に亀裂が発生しやすくなる。
【００２１】
未架橋フッ素ゴムとしては、フッ化ビニリデン系(ＦＫＭ)、テトラフルオロエチレン−プロピレン系(ＦＥＰＭ)、テトラフルオロエチレン−パーフルオロビニルエーテル系(ＦＦＫＭ)を１種又は２種以上を組み合わせて使用することができるが、耐熱性の観点からフッ化ビニリデン系(ＦＫＭ)のフッ化ビニリデン−ヘキサフルオロプロピレン共重合物を単独で使用するのが好ましい。
【００２２】
未架橋フッ素ゴムは粒子状、塊状のものを使用することができるが、アンダーレイヤー中に均一に分散させるため、粒子状の未架橋フッ素ゴムを使用するのが好ましく、平均粒子径が３００〜１５００μｍの粒子状の未架橋フッ素ゴムを使用するのがより好ましい。
粒子状の未架橋フッ素ゴムとしては、ＳＯＬＶＡＹ社のテクノフロン（登録商標）シリーズ、ダイキン工業社のダイキンＰＰＡシリーズを使用することができ、塊状の未架橋フッ素ゴムとしてはＳＯＬＶＡＹ社のテクノフロン（登録商標）シリーズを使用することができる。
【００２３】
フェノール系樹脂の含有量がアンダーレイヤー組成物全量に対し４重量％未満であると摩擦材とバックプレートの剪断強度が不十分となり、フェノール系樹脂の含有量がアンダーレイヤー組成物全量に対し８重量％を超えると加熱加圧成型工程で内部にフクレが発生し、摩擦材とアンダーレイヤーの界面に亀裂が発生しやすくなる。
【００２４】
フェノール系樹脂としては、ストレートフェノール樹脂、カシューオイル変性フェノール樹脂、アクリルゴム変性フェノール樹脂、シリコーンゴム変性フェノール樹脂、ニトリルゴム（ＮＢＲ）変性フェノール樹脂、フェノール・アラルキル樹脂（アラルキル変性フェノール樹脂）、フルオロポリマー分散フェノール樹脂、シリコーンゴム分散フェノール樹脂等のアンダーレイヤーに通常用いられる熱硬化性樹脂が挙げられ、これらは１種を単独で又は２種以上を組み合わせて使用することができる。
【００２５】
ヘキサメチレンテトラミンの含有量がアンダーレイヤー組成物全量に対し０．３重量％未満であると摩擦材とバックプレートの剪断強度が不十分となり、ヘキサメチレンテトラミンの含有量がアンダーレイヤー組成物全量に対し２重量％を超えると、熱で未架橋フッ素ゴムを軟化させる製造工程でフッ素ゴムが架橋反応を起こして硬化し、原料混合物の流れ性が悪くなり、均一な品質の製品を得られなくなる。
【００２６】
アンダーレイヤーには強度、防錆性と共に摩擦材が摩耗して完全に消失したときに車両を停止させる最低限の摩擦特性が要求される。そのため、アンダーレイヤー組成物には上記の未架橋フッ素ゴム、フェノール系樹脂、ヘキサメチレンテトラミンの他に繊維基材、無機摩擦調整材、未架橋フッ素ゴム以外の有機摩擦調整材、ｐＨ調整材、充填材を添加し、必要に応じて潤滑材を添加する。
【００２７】
繊維基材としては、アラミド繊維、セルロース繊維、ポリパラフェニレンベンゾビスオキサゾール繊維、アクリル繊維等の有機繊維、スチール繊維、ステンレススチール繊維、銅繊維、青銅繊維、真鍮繊維、アルミニウム繊維、アルミニウム合金繊維、亜鉛繊維等の金属繊維が挙げられ、これらは１種を単独で又は２種以上を組み合わせて使用することができる。
【００２８】
繊維基材の含有量はアンダーレイヤー組成物全量に対して５〜３５重量％とするのが好ましく、１０〜２５重量％とするのがより好ましい。
【００２９】
無機摩擦調整材としては、タルク、クレー、ドロマイト、マイカ、バーミキュライト、四三酸化鉄、ケイ酸カルシウム水和物、ガラスビーズ、ゼオライト、ムライト、クロマイト、酸化チタン、酸化マグネシウム、安定化酸化ジルコニウム、単斜晶酸化ジルコニウム、ケイ酸ジルコニウム、γ−アルミナ、α−アルミナ、炭化ケイ素、鉄粒子、銅粒子、青銅粒子、真鍮粒子、アルミニウム粒子、アルミニウム合金粒子、亜鉛粒子、非ウィスカー状（板状、柱状、鱗片状、複数の凸部を有する不定形状等）のチタン酸塩（６チタン酸カリウム、８チタン酸カリウム、チタン酸リチウムカリウム、チタン酸マグネシウムカリウム等）等の粒子状無機摩擦調整材や、ウォラストナイト、セピオライト、バサルト繊維、ガラス繊維、生体溶解性人造鉱物繊維、ロックウール等の繊維状無機摩擦調整材が挙げられ、これらは１種を単独で又は２種以上を組み合わせて用いることができる。
【００３０】
無機摩擦調整材の含有量はアンダーレイヤー組成物全量に対して１０〜３５重量％とするのが好ましく、１５〜３０重量％とするのがより好ましい。
【００３１】
有機摩擦調整材として、上記の未架橋フッ素ゴム以外の、カシューダスト、タイヤトレッドゴム粉砕粉や、ニトリルゴム、アクリルゴム、シリコーンゴム、ブチルゴム等の加硫ゴム粉末又は未加硫ゴム粉末等の有機摩擦調整材が挙げられ、これらは１種を単独で又は２種以上を組み合わせて用いることができる。
【００３２】
有機摩擦調整材の含有量は上記の未架橋フッ素ゴムと合わせてアンダーレイヤー組成物全量に対して７〜２５重量％とするのが好ましく、１０〜２０重量％とするのがより好ましい。
【００３３】
ｐＨ調整材として水酸化カルシウム等のｐＨ調整材を使用することができる。
ｐＨ調整材は、アンダーレイヤー組成物全量に対して１〜６重量％とするのが好ましく、２〜３重量％とするのがより好ましい。
【００３４】
アンダーレイヤー組成物には必要に応じて潤滑材を添加してもよい。
潤滑材としては、二硫化モリブデン、硫化亜鉛、硫化スズ、硫化ビスマス、硫化タングステン、複合金属硫化物等の金属硫化物系潤滑材や、人造黒鉛、天然黒鉛、薄片状黒鉛、弾性黒鉛化カーボン、石油コークス、活性炭、酸化ポリアクリロニトリル繊維粉砕粉等の炭素質系潤滑材等の潤滑材が挙げられ、これらは１種を単独で又は２種以上を組み合わせて使用することができる。
【００３５】
潤滑材をアンダーレイヤー組成物に添加する場合、その含有量はアンダーレイヤー組成物全量に対して８重量％未満とするのが好ましく、６重量％未満とするのがより好ましい。
【００３６】
アンダーレイヤー組成物の残部としては、硫酸バリウム、炭酸カルシウム等の充填材を使用する。
【００３７】
また、未架橋フッ素ゴムを含むアンダーレイヤー組成物に銅繊維や銅粒子等の金属銅を添加すると、熱で未架橋フッ素ゴムを軟化させる製造工程で金属銅がフッ素ゴムの自動酸化反応を促進させる触媒的な作用を示し、フッ素ゴムが劣化するおそれがある。
【００３８】
さらに、ディスクブレーキパッドに含まれる銅成分が摩耗粉として河川、湖、海洋に流入することにより水域を汚染する可能性があることが示唆されていることから、アンダーレイヤー組成物には銅成分を添加しないことが好ましい。
【００３９】
＜摩擦材＞
本発明のディスクブレーキパッドで使用する摩擦材は、繊維基材、結合材、潤滑材、無機摩擦調整材、有機摩擦調整材、ｐＨ調整材、充填材を含む摩擦材組成物から成る。
【００４０】
繊維基材としては、アラミド繊維、セルロース繊維、ポリパラフェニレンベンゾビスオキサゾール繊維、アクリル繊維等の摩擦材に通常用いられる有機繊維、スチール繊維、ステンレススチール繊維、銅繊維、青銅繊維、真鍮繊維、アルミニウム繊維、アルミニウム合金繊維、亜鉛繊維等の摩擦材に通常用いられる金属繊維が挙げられ、これらは１種を単独で又は２種以上を組み合わせて使用することができる。
【００４１】
繊維基材の含有量は摩擦材組成物全量に対して２〜１０重量％とするのが好ましく、３〜１５重量％とするのがより好ましい。
【００４２】
結合材としては、ストレートフェノール樹脂、カシューオイル変性フェノール樹脂、アクリルゴム変性フェノール樹脂、シリコーンゴム変性フェノール樹脂、ニトリルゴム（ＮＢＲ）変性フェノール樹脂、フェノール・アラルキル樹脂（アラルキル変性フェノール樹脂）、フルオロポリマー分散フェノール樹脂、シリコーンゴム分散フェノール樹脂等の摩擦材に通常用いられる熱硬化性樹脂が挙げられ、これらは１種を単独で又は２種以上を組み合わせて使用することができる。
【００４３】
結合材の含有量は摩擦材組成物全量に対して７〜１５重量％とするのが好ましく、８〜１２重量％とするのがより好ましい。
【００４４】
潤滑材としては、二硫化モリブデン、硫化亜鉛、硫化スズ、硫化ビスマス、硫化タングステン、複合金属硫化物や、人造黒鉛、天然黒鉛、薄片状黒鉛、弾性黒鉛化カーボン、石油コークス、活性炭、酸化ポリアクリロニトリル繊維粉砕粉等の摩擦材に通常用いられる炭素質系潤滑材等の潤滑材が挙げられ、これらは１種を単独で又は２種以上を組み合わせて使用することができる。
【００４５】
潤滑材の含有量は摩擦材組成物全量に対して３〜８重量％とするのが好ましく、４〜６重量％とするのがより好ましい。
【００４６】
無機摩擦調整材としては、タルク、クレー、ドロマイト、マイカ、バーミキュライト、四三酸化鉄、ケイ酸カルシウム水和物、ガラスビーズ、ゼオライト、ムライト、クロマイト、酸化チタン、酸化マグネシウム、安定化酸化ジルコニウム、単斜晶酸化ジルコニウム、ケイ酸ジルコニウム、γ−アルミナ、α−アルミナ、炭化ケイ素、鉄粒子、銅粒子、青銅粒子、真鍮粒子、アルミニウム粒子、アルミニウム合金粒子、亜鉛粒子、非ウィスカー状（板状、柱状、鱗片状、複数の凸部を有する不定形状）のチタン酸塩（６チタン酸カリウム、８チタン酸カリウム、チタン酸リチウムカリウム、チタン酸マグネシウムカリウム）等の摩擦材に通常用いられる粒子状無機摩擦調整材や、ウォラストナイト、セピオライト、バサルト繊維、ガラス繊維、生体溶解性人造鉱物繊維、ロックウール等の摩擦材に通常用いられる繊維状無機摩擦調整材が挙げられ、これらは１種を単独で又は２種以上を組み合わせて用いることができる。
【００４７】
無機摩擦調整材の含有量は摩擦材組成物全量に対して３０〜７０重量％とするのが好ましく、４０〜６０重量％とするのがより好ましい。
【００４８】
有機摩擦調整材として、カシューダスト、タイヤトレッドゴム粉砕粉や、ニトリルゴム、アクリルゴム、シリコーンゴム、ブチルゴム、フッ素ゴム等の加硫ゴム粉末又は未加硫ゴム粉末等の摩擦材に通常用いられる有機摩擦調整材が挙げられ、これらは１種を単独で又は２種以上を組み合わせて用いることができる。
【００４９】
有機摩擦調整材の含有量は摩擦材組成物全量に対して３〜８重量％とするのが好ましく、４〜７重量％とするのがより好ましい。
【００５０】
ｐＨ調整材として水酸化カルシウム等の摩擦材に通常用いられるｐＨ調整材を使用することができる。
【００５１】
ｐＨ調整材の含有量は摩擦材組成物全量に対して１〜６重量％とするのが好ましく、２〜３重量％とするのがより好ましい。
【００５２】
摩擦材組成物の残部としては、硫酸バリウム、炭酸カルシウム等の充填材を使用する。
【００５３】
なお、ディスクブレーキパッドに含まれる銅成分が摩耗粉として河川、湖、海洋に流入することにより水域を汚染する可能性があることが示唆されていることから、摩擦材組成物には銅成分を添加しないことが好ましい。
【００５４】
＜本発明のアンダーレイヤー組成物を用いたディスクブレーキパッドの製造方法＞
＜アンダーレイヤー組成物の調製＞
（１−１）混合工程
アンダーレイヤー組成物を、レディゲミキサー、アイリッヒミキサー等の混合機に投入し、均一に分散するまで撹拌混合し、アンダーレイヤー原料混合物を得る。
【００５５】
（１−２）造粒工程、混練工程
混合工程の後に加熱を伴う造粒工程又は加熱を伴う混練工程を設ける。
この工程を経ることにより、後工程の材料の取扱いが容易となり、作業中の粉塵発生が低減される。
【００５６】
（１−２−１）造粒工程
アンダーレイヤー原料混合物を引用文献２（特開平７−３０１２６５）に記載されているディスクペレッタに投入し、未加硫フッ素ゴムが軟化する温度に加熱しながら押し出し板の押し出し孔から加圧して押し出し、これを細かく切断することによりアンダーレイヤー原料造粒物を得る。
【００５７】
（１−２−２）混練工程
原料混合物を収納する混練槽と、混練槽の上部を閉鎖する加圧蓋と、混練槽内に取り付けられた一対のロータと、混練槽内の温度を制御する温度制御装置とを具備する密閉式混練機にアンダーレイヤー原料混合物を投入し、未加硫フッ素ゴムが軟化する温度に加熱しながら加圧混練し、アンダーレイヤー原料混練物を得る。
混練工程で得られたアンダーレイヤー原料混練物に原料塊が残る場合には、アンダーレイヤー原料混練物をレディゲミキサー、アイリッヒミキサー等の混合機に投入し、原料塊が無くなるまで撹拌混合する整粒工程を設ける。
【００５８】
＜摩擦材組成物の調製＞
（２−１）混合工程
摩擦材組成物を、レディゲミキサー、アイリッヒミキサー等の混合機に投入し、均一に分散するまで撹拌混合し、摩擦材原料混合物を得る。
【００５９】
（２−２）造粒工程、混練工程
摩擦材組成物においても、混合工程の後に加熱を伴う造粒工程又は加熱を伴う混練工程を設けてもよい。
この工程を経ることにより、後工程の材料の取扱いが容易となり、作業中の粉塵発生が低減される。
【００６０】
＜予備成型工程＞
調製された摩擦材組成物（摩擦材原料混合物、摩擦材原料造粒物又は摩擦材原料混錬物）と調製されたアンダーレイヤー組成物（アンダーレイヤー原料造粒物又はアンダーレイヤー原料混錬物）を順次予備成型型に投入して予備成型し、予備成型品を得る。
なお、この予備成型工程を省略して後述の加熱加圧成型工程を実施してもよい。
【００６１】
＜加熱加圧成型工程＞
予め洗浄、表面処理し、接着材を塗布したバックプレートと予備成型品を重ねて熱成型型に投入し、プレス装置を用いて成形温度１４０〜２００℃、成形圧力２０〜８０ＭＰａの条件下で１〜１０分間加熱加圧成型して成型品を得る。
【００６２】
予備成型工程を省略する場合は調製された摩擦材組成物（摩擦材原料混合物、摩擦材原料造粒物又は摩擦材原料混錬物）と調製されたアンダーレイヤー組成物（アンダーレイヤー原料造粒物又はアンダーレイヤー原料混錬物）を順次熱成型型に投入する。
【００６３】
＜熱処理工程＞
成型品を熱処理炉にて１８０〜２５０℃で１〜５時間加熱して、摩擦材とアンダーレイヤーに含まれる結合材としてのフェノール系樹脂の硬化反応を完了させる。
【００６４】
＜研磨工程＞
砥石を具備する研磨装置を用いて摩擦材の表面を研磨し、摩擦面を形成する。
【００６５】
＜その他の工程＞
適宜、塗装工程、塗装焼き付け工程、スリット・チャンファー形成工程、スコーチ工程が実施される。
塗装工程を熱処理工程の前に実施し、塗装焼き付け工程と熱処理工程を同時に実施する場合もある。
【実施例】
【００６６】
以下、実施例及び比較例を示し本発明を具体的に説明するが、本発明は下記の実施例に限定されるものではない。
【００６７】
＜アンダーレイヤー組成物の調製＞
表１に示す実施例１〜７、比較例１〜７の組成のアンダーレイヤー組成物をレディゲミキサーに投入し、５分間混合し、アンダーレイヤー原料混合物を得た。
なお、未架橋フッ素ゴムは有機摩擦調整材として表記する。
【００６８】
【表１】
2020183465.tif 000003
【００６９】
実施例１〜７、比較例１〜７のアンダーレイヤー原料混合物を、原料混合物を収納する混練槽と、混練槽の上部を閉鎖する加圧蓋と、混練槽内に取り付けられた一対のロータと、混練槽内の温度を制御する温度制御装置とを具備する密閉式混練機を用いて次に示す混錬条件にて混練しアンダーレイヤー原料混錬物を得た。
【００７０】
＜混錬条件＞
混錬槽の温度  ：  ８０℃
加圧蓋の圧力  ：  ０．５ＭＰａ
混錬時間      ：  １８０秒
【００７１】
＜アンダーレイヤー原料混錬物の混錬状態の評価＞
得られたアンダーレイヤー原料混錬物の混錬状態を次の評価基準により評価した。
【００７２】
＜アンダーレイヤー原料混錬物の混錬状態の評価基準＞
可  ：  未架橋フッ素ゴムの硬化による混錬不良無し
不可  ：  未架橋フッ素ゴムの硬化による混錬不良有り
【００７３】
評価結果を表２に示す。
【表２】
2020183465.tif 000004
【００７４】
次いで混錬状態の評価が「可」であった実施例１〜７、比較例１〜５、７のアンダーレイヤー原料混練物を、レディゲミキサーに投入し、５分間混合して整粒し、整粒されたアンダーレイヤー原料混錬物を得た。
【００７５】
＜摩擦材組成物の調製＞
表３に示す組成の摩擦材組成物をレディゲミキサーに投入し、５分間混合し、摩擦材原料混合物を得た。
【００７６】
【表３】
2020183465.tif 000005
【００７７】
＜加熱加圧成型工程＞
摩擦材原料混合物と実施例１〜７、比較例１〜５、７のアンダーレイヤー原料造粒物と、予め洗浄、表面処理、接着剤を塗布した鋼鉄製のバックプレートとを重ねて熱成型金型に投入し、成形温度１６０℃、成形圧力３０ＭＰａの条件下で５分間加熱、加圧成型して摩擦材成型物を得た。
【００７８】
＜熱処理工程〜仕上げ工程＞
熱処理炉にて２００℃で３時間硬化処理を行い、塗装、焼き付け、研磨して、実施例１〜７、比較例１〜５、７のディスクブレーキパッドを作成した。
【００７９】
＜評価＞
次に前記した工程で製造した実施例１〜７、比較例１〜５、７のディスクブレーキパッドについて、製品外観、せん断強度、ブレーキ鳴きの評価を行った。
【００８０】
＜製品外観の評価＞
得られたディスクブレーキパッドの製品外観を次の評価基準により評価した。
【００８１】
＜製品外観の評価基準＞
可  ：  摩擦材とアンダーレイヤーの界面に亀裂無し
不可  ：  摩擦材とアンダーレイヤーの界面に亀裂有り
【００８２】
＜せん断強度の評価＞
製品外観の評価が「可」であった実施例１〜７、比較例１〜３、７のディスクブレーキパッドのせん断強度を、ＪＩＳ  Ｄ４４２２（自動車部品−ブレーキシューアッセンブリ及びディスクブレーキパッド−せん断試験方法）に従い、クロスヘッド移動速さ：１０ｍｍ／分にて試料が完全に破壊するまで加圧し、破壊したときの最大荷重を測定し、次の評価基準により評価した。
【００８３】
＜せん断強度の評価基準＞
優  ：  ４０ｋＮ以上
良  ：  ３０ｋＮ以上  ４０ｋＮ未満
可  ：  １８ｋＮ以上  ３０ｋＮ未満
不可  ：  １８ｋＮ未満
―  ：  製品外観「不可」につき未評価
【００８４】
＜ブレーキ鳴きの評価＞
せん断強度の評価が「優」、「良」、「可」であった実施例１〜７、比較例１、７の乗用車用ブレーキパッドを実車に装着し、ＪＡＳＯ Ｃ４０２（乗用車常用ブレーキ実車試験方法）に準拠して実車鳴き試験を行い、７０ｄＢ以上のブレーキ鳴きの発生率を求め、次の評価基準により評価した。
【００８５】
＜ブレーキ鳴きの評価基準＞
鳴き発生率（％）＝７０ｄＢ以上の鳴き発生回数／制動回数×１００
優  ：  ０％
良  ：  ０％を超え、５％未満
可  ：  ５％以上、１０％未満
不可  ：  １０％以上
―  ：  せん断強度「不可」につき未評価
【００８６】
＜評価結果＞
上記評価の結果を表４に示す。
なお、表中の混練状態については表２の再掲である。
【表４】
2020183465.tif 000006
【産業上の利用可能性】
【００８７】
本発明によれば、未架橋フッ素ゴムを含有しながら、加熱によりゴムを軟化させる製造工程を経てもゴムの良好な流れ性を維持でき、均一な品質の製品を製造できるディスクブレーキパッド用のアンダーレイヤー組成物を提供することができ、それにより、ブレーキ鳴き抑制効果に優れたディスクブレーキパッドを提供することができる、きわめて実用的価値の高いものである。
【符号の説明】
【００８８】
１．ディスクブレーキパッド
２．バックプレート
３．摩擦材
４．アンダーレイヤー
【図１】
2020183465.tif 000007
【手続補正書】
【提出日】令和2年3月31日(2020.3.31)
【手続補正１】
【補正対象書類名】明細書
【補正対象項目名】００６０
【補正方法】変更
【補正の内容】
【００６０】
＜予備成型工程＞
調製された摩擦材組成物（摩擦材原料混合物、摩擦材原料造粒物又は摩擦材原料混練物）と調製されたアンダーレイヤー組成物（アンダーレイヤー原料造粒物又はアンダーレイヤー原料混練物）を順次予備成型型に投入して予備成型し、予備成型品を得る。
なお、この予備成型工程を省略して後述の加熱加圧成型工程を実施してもよい。
【手続補正２】
【補正対象書類名】明細書
【補正対象項目名】００６２
【補正方法】変更
【補正の内容】
【００６２】
予備成型工程を省略する場合は調製された摩擦材組成物（摩擦材原料混合物、摩擦材原料造粒物又は摩擦材原料混練物）と調製されたアンダーレイヤー組成物（アンダーレイヤー原料造粒物又はアンダーレイヤー原料混練物）を順次熱成型型に投入する。
【手続補正３】
【補正対象書類名】明細書
【補正対象項目名】００６９
【補正方法】変更
【補正の内容】
【００６９】
実施例１〜７、比較例１〜７のアンダーレイヤー原料混合物を、原料混合物を収納する混練槽と、混練槽の上部を閉鎖する加圧蓋と、混練槽内に取り付けられた一対のロータと、混練槽内の温度を制御する温度制御装置とを具備する密閉式混練機を用いて次に示す混練条件にて混練しアンダーレイヤー原料混練物を得た。
【手続補正４】
【補正対象書類名】明細書
【補正対象項目名】００７０
【補正方法】変更
【補正の内容】
【００７０】
＜混練条件＞
混練槽の温度  ：  ８０℃
加圧蓋の圧力  ：  ０．５ＭＰａ
混練時間      ：  １８０秒
【手続補正５】
【補正対象書類名】明細書
【補正対象項目名】００７１
【補正方法】変更
【補正の内容】
【００７１】
＜アンダーレイヤー原料混練物の混練状態の評価＞
得られたアンダーレイヤー原料混練物の混練状態を次の評価基準により評価した。
【手続補正６】
【補正対象書類名】明細書
【補正対象項目名】００７２
【補正方法】変更
【補正の内容】
【００７２】
＜アンダーレイヤー原料混練物の混練状態の評価基準＞
可  ：  未架橋フッ素ゴムの硬化による混練不良無し
不可  ：  未架橋フッ素ゴムの硬化による混練不良有り
【手続補正７】
【補正対象書類名】明細書
【補正対象項目名】００７３
【補正方法】変更
【補正の内容】
【００７３】
【表２】
2020183465.tif 000008
【手続補正８】
【補正対象書類名】明細書
【補正対象項目名】００７４
【補正方法】変更
【補正の内容】
【００７４】
次いで混練状態の評価が「可」であった実施例１〜７、比較例１〜５、７のアンダーレイヤー原料混練物を、レディゲミキサーに投入し、５分間混合して整粒し、整粒されたアンダーレイヤー原料混練物を得た。
【手続補正９】
【補正対象書類名】明細書
【補正対象項目名】００７７
【補正方法】変更
【補正の内容】
【００７７】
＜加熱加圧成型工程＞
摩擦材原料混合物と実施例１〜７、比較例１〜５、７の整粒されたアンダーレイヤー原料混練物と、予め洗浄、表面処理、接着剤を塗布した鋼鉄製のバックプレートとを重ねて熱成型金型に投入し、成形温度１６０℃、成形圧力３０ＭＰａの条件下で５分間加熱、加圧成型して摩擦材成型物を得た。
【手続補正１０】
【補正対象書類名】明細書
【補正対象項目名】００８６
【補正方法】変更
【補正の内容】
【００８６】
【表４】
2020183465.tif 000009
【手続補正書】
【提出日】令和2年4月8日(2020.4.8)
【手続補正１】
【補正対象書類名】明細書
【補正対象項目名】００７３
【補正方法】変更
【補正の内容】
【００７３】
【表２】
2020183465.tif 000010
【手続補正２】
【補正対象書類名】明細書
【補正対象項目名】００８６
【補正方法】変更
【補正の内容】
【００８６】
【表４】
2020183465.tif 000011